(57)【特許請求の範囲】
【請求項１】
４−メチル−１−ペンテン系重合体または前記４−メチル−１−ペンテン系重合体を主成分として含む樹脂組成物により構成された通気性シートであって、
前記４−メチル−１−ペンテン系重合体が４−メチル−１−ペンテン由来の構成単位（ｃ１）と炭素原子数２〜３のα−オレフィン由来の構成単位（ｃ２）とを含み、
前記通気性シートの動的粘弾性測定により求められる、損失正接（ｔａｎδ）の極大値を示す温度が少なくとも１０℃以上１００℃以下の範囲に１つ以上あり、かつ、前記損失正接の極大値が０．５以上３．５以下である、通気性シート。
【請求項２】
請求項１に記載の通気性シートにおいて、
ネット、メッシュ、不織布、織布、および有孔シートからなる群から選択されるいずれかである通気性シート。
【請求項３】
請求項１または２に記載の通気性シートにおいて、
ＪＩＳ  Ｋ６４００−７：２０１２（Ｂ法）に準拠し、２４℃、５０％ＲＨの条件で測定される、通気量が１ｃｃ／ｃｍ２／ｓｅｃ以上である通気性シート。
【請求項４】
請求項１乃至３のいずれか一項に記載の通気性シートにおいて、
前記４−メチル−１−ペンテン由来の構成単位（ｃ１）と前記炭素原子数２〜３のα−オレフィン由来の構成単位（ｃ２）との合計を１００モル％としたとき、構成単位（ｃ１）の含有量が１０〜９０モル％であり、構成単位（ｃ２）の含有量が１０〜９０モル％である通気性シート。
【請求項５】
請求項１乃至４のいずれか一項に記載の通気性シートにおいて、
前記樹脂組成物中の前記４−メチル−１−ペンテン系重合体の含有量は、当該樹脂組成物を１００質量％としたとき、５０質量％以上である通気性シート。
【請求項６】
請求項１乃至５のいずれか一項に記載の通気性シートにおいて、
厚みが０．０１ｍｍ以上１０ｍｍ以下の範囲である通気性シート。
【請求項７】
請求項１乃至６のいずれか一項に記載の通気性シートにおいて、
使用する際に人体表面に直接または間接的に接する可能性がある部材に用いられる通気性シート。
【請求項８】
請求項１乃至７のいずれか一項に記載の通気性シートにおいて、
非発泡体である通気性シート。
【請求項９】
請求項１乃至８のいずれか一項に記載の通気性シートにおいて、
未架橋である通気性シート。
【請求項１０】
請求項１乃至９のいずれか一項に記載の通気性シートを２層以上積層してなる積層体。
【請求項１１】
請求項１乃至９のいずれか一項に記載の通気性シートまたは請求項１０に記載の積層体と、前記通気性シートの少なくとも一方の面に設けられ、かつ、前記通気性シートとは異なる部材と、を備える複合体。
【請求項１２】
請求項１１に記載の複合体において、
前記通気性シートとは異なる前記部材が、織布、不織布、合成繊維、人工皮革、合成皮革、天然皮革、毛皮、金属、炭素材、ゴム、熱可塑性エラストマー、熱可塑性樹脂、熱硬化性樹脂、高分子発泡体、メッシュ構造体、繊維強化プラスチック、紙、木材、ガラス、石材およびセラミックからなる群から選択される一種または二種以上を含む複合体。
【請求項１３】
請求項１１または１２に記載の複合体において、
ＪＩＳ  Ｋ６４００−７：２０１２（Ｂ法）に準拠し、２４℃、５０％ＲＨの条件で測定される、前記通気性シートとは異なる前記部材の通気量が１ｃｃ／ｃｍ２／ｓｅｃ以上である複合体。
【発明の詳細な説明】
【技術分野】
【０００１】
本発明は、通気性シート、積層体および複合体に関する。
【背景技術】
【０００２】
通気性シートは水蒸気等の気体の透過性に優れるため、衛生材料、衣料用材料、医療用材料、生鮮食品包装材料、農業資材、各種フィルター、電池セパレータ、建築用材料等の多種の用途に用いられている。
このような通気性シートに関する技術としては、例えば、特許文献１（特開２００８−１７９７５７号公報）に記載のものが挙げられる。【０００３】
特許文献１には、密度が０．９００〜０．９４０ｇ／ｃｍ３、ＭＦＲが０．５〜５．０ｇ／１０分、重量平均分子量と数平均分子量との比（ＱＡ）が３〜８であるエチレン・α−オレフィン共重合体（Ａ）６０〜９０重量％と、密度が０．８７１〜０．９１０ｇ／ｃｍ３、ＭＦＲが０．５〜１０ｇ／１０分、重量平均分子量と数平均分子量との比（ＱＢ）が１以上３未満である線状低密度ポリエチレン（Ｂ）２〜２５重量％と、重量平均分子量と数平均分子量との比（ＱＣ）が３〜１５である分岐状低密度ポリエチレン（Ｃ）２〜２０重量％とからなる樹脂成分１００重量部に対して、無機充填剤（Ｄ）３０〜２００重量部と、脂肪族アルコール系脂肪酸エステル（Ｅ）０．５〜１０重量部とを含有するポリエチレン樹脂組成物からなる通気性フィルムが記載されている。
【先行技術文献】
【特許文献】
【０００４】
【特許文献１】特開２００８−１７９７５７号公報
【発明の概要】
【発明が解決しようとする課題】
【０００５】
本発明者らの検討によれば、従来の通気性シートは通気性に優れているものの、柔軟性、形状記憶性、形状追従性および応力緩和性に改善の余地があることが明らかになった。
本発明は、上記事情に鑑みてなされたものであり、柔軟性、形状記憶性、形状追従性、および応力緩和性の性能バランスに優れる通気性シートを提供するものである。
【課題を解決するための手段】
【０００６】
本発明者らは、柔軟性、形状記憶性、形状追従性および応力緩和性の性能バランスに優れる通気性シートを実現するために鋭意検討した。その結果、４−メチル−１−ペンテン系重合体または上記４−メチル−１−ペンテン系重合体を主成分として含む樹脂組成物により構成された通気性シートが、通気性、柔軟性、形状記憶性、形状追従性、および応力緩和性の性能バランスに優れることを見出して、本発明を完成させた。【０００７】
すなわち、本発明によれば、以下に示す通気性シートおよび複合体が提供される。【０００８】
［１］
４−メチル−１−ペンテン系重合体または上記４−メチル−１−ペンテン系重合体を主成分として含む樹脂組成物により構成された通気性シート。
［２］
上記［１］に記載の通気性シートにおいて、
ネット、メッシュ、不織布、織布、および有孔シートからなる群から選択される通気性シート。
［３］
上記［１］または［２］に記載の通気性シートにおいて、
ＪＩＳ  Ｋ６４００−７：２０１２（Ｂ法）に準拠し、２４℃、５０％ＲＨの条件で測定される、通気量が１ｃｃ／ｃｍ２／ｓｅｃ以上である通気性シート。
［４］
上記［１］乃至［３］のいずれか一つに記載の通気性シートにおいて、
上記４−メチル−１−ペンテン系重合体が４−メチル−１−ペンテン由来の構成単位と４−メチル−１−ペンテン以外の炭素原子数２〜２０のα−オレフィン由来の構成単位とを含む通気性シート。
［５］
上記［１］乃至［４］のいずれか一つに記載の通気性シートにおいて、
動的粘弾性測定により求められる、損失正接（ｔａｎδ）の極大値を示す温度が少なくとも１０℃以上１００℃以下の範囲に１つ以上あり、かつ、上記損失正接の極大値が０．５以上３．５以下である通気性シート。
［６］
上記［１］乃至［５］のいずれか一つに記載の通気性シートにおいて、
厚みが０．０１ｍｍ以上１０ｍｍ以下の範囲である通気性シート。
［７］
上記［１］乃至［６］のいずれか一つに記載の通気性シートにおいて、
使用する際に人体表面に直接または間接的に接する可能性がある部材に用いられる通気性シート。
［８］
上記［１］乃至［７］のいずれか一つに記載の通気性シートにおいて、
非発泡体である通気性シート。
［９］
上記［１］乃至［８］のいずれか一項に記載の通気性シートを２層以上積層してなる積層体。
［１０］
上記［１］乃至［８］のいずれか一つに記載の通気性シートまたは上記［９］に記載の積層体と、上記通気性シートの少なくとも一方の面に設けられ、かつ、上記通気性シートとは異なる部材と、を備える複合体。
［１１］
上記［１０］に記載の複合体において、
上記通気性シートとは異なる上記部材が、織布、不織布、合成繊維、人工皮革、合成皮革、天然皮革、毛皮、金属、炭素材、ゴム、熱可塑性エラストマー、熱可塑性樹脂、熱硬化性樹脂、高分子発泡体、メッシュ構造体、繊維強化プラスチック、紙、木材、ガラス、石材およびセラミックからなる群から選択される一種または二種以上を含む複合体。
［１２］
上記［１０］または［１１］に記載の複合体において、
ＪＩＳ  Ｋ６４００−７：２０１２（Ｂ法）に準拠し、２４℃、５０％ＲＨの条件で測定される、上記通気性シートとは異なる上記部材の通気量が１ｃｃ／ｃｍ２／ｓｅｃ以上である複合体。
【発明の効果】
【０００９】
本発明によれば、柔軟性、形状記憶性、形状追従性、および応力緩和性の性能バランスに優れる通気性シートを提供することができる。
【図面の簡単な説明】
【００１０】
上述した目的、およびその他の目的、特徴および利点は、以下に述べる好適な実施の形態、およびそれに付随する以下の図面によってさらに明らかになる。【００１１】
【図１】本発明に係る実施形態のネット状の通気性シートの構造の一例を模式的に示した平面図である。
【図２】本発明に係る実施形態の通気性有孔シートの構造の一例を模式的に示した平面図である。
【発明を実施するための形態】
【００１２】
以下に、本発明の実施形態について、図面を用いて説明する。なお、すべての図面において、同様な構成要素には共通の符号を付し、適宜説明を省略する。数値範囲を示す「Ａ〜Ｂ」は特に断りがなければ、Ａ以上Ｂ以下を表す。
また、本実施形態に係る通気性シート（Ａ）は、シート状だけでなく、フィルム状も含まれる。
【００１３】
１．通気性シート
本実施形態に係る通気性シート（Ａ）は、４−メチル−１−ペンテン系重合体（ａ１）または４−メチル−１−ペンテン系重合体（ａ１）を主成分として含む樹脂組成物（Ｐ）により構成される。ここで、主成分とは、樹脂組成物（Ｐ）に含まれる樹脂成分のうち、最も含有量が多い樹脂成分と定義される。
【００１４】
前述したように、本発明者らの検討によれば、従来の通気性シートは通気性に優れているものの、柔軟性、形状記憶性、形状追従性、および応力緩和性に改善の余地があることが明らかになった。
本発明者らは、柔軟性、形状記憶性、形状追従性および応力緩和性の性能バランスに優れる通気性シートを実現するために鋭意検討した。その結果、４−メチル−１−ペンテン系重合体（ａ１）または４−メチル−１−ペンテン系重合体（ａ１）を主成分として含む樹脂組成物（Ｐ）により構成された通気性シートが、通気性、柔軟性、形状記憶性、形状追従性、および応力緩和性の性能バランスに優れることを見出して、本発明を完成させた。
【００１５】
本実施形態に係る通気性シート（Ａ）の形状は特に限定されないが、例えば、ネット、メッシュ、不織布、織布、および有孔シート等が挙げられる。これらの中でも、通気性、成形性および製造の容易性等の観点から、ネット状の通気性シート（例えば、図１）および通気性有孔シート（例えば、図２）から選択される一種が好ましい。また、本実施形態に係る通気性シート（Ａ）は発泡していてもよい。すなわち、本実施形態に係る通気性シート（Ａ）は発泡体であってもよいし、非発泡体であってもよい。
【００１６】
本実施形態に係る通気性シート（Ａ）は、形状記憶性、形状追従性、および応力緩和性を良好にする観点から、未架橋であることが好ましい。すなわち、本実施形態に係る通気性シート（Ａ）は、例えば、電子線やγ線を用いた電離性放射架橋等の架橋処理がなされていない未架橋発泡体であることが好ましい。これにより、形状記憶性および形状追従性により一層優れる通気性シート（Ａ）を得ることができる。
【００１７】
本実施形態に係る通気性シートにおいて、ＪＩＳ  Ｋ６４００−７：２０１２（Ｂ法）に準拠し、２４℃、５０％ＲＨの条件で測定される、通気量が１ｃｃ／ｃｍ２／ｓｅｃ以上であることが好ましく、５ｃｃ／ｃｍ２／ｓｅｃ以上であることがより好ましく、１０ｃｃ／ｃｍ２／ｓｅｃ以上であることがさらに好ましく、２０ｃｃ／ｃｍ２／ｓｅｃ以上であることがさらにより好ましく、３０ｃｃ／ｃｍ２／ｓｅｃ以上であることが特に好ましい。通気量が上記下限値以上であると、より一層通気性に優れる通気性シート（Ａ）を得ることができる。
また、本実施形態に係る通気性シートにおいて、ＪＩＳ  Ｋ６４００−７：２０１２（Ｂ法）に準拠し、２４℃、５０％ＲＨの条件で測定される、通気量の上限は特に限定されないが、例えば、１００００ｃｃ／ｃｍ２／ｓｅｃ以下である。
本実施形態に係る通気性シート（Ａ）の通気量は、例えば、通気性シート（Ａ）の穴のサイズや、通気性シート（Ａ）の厚み、通気性シート（Ａ）の発泡倍率等をそれぞれ適切に制御することにより、上記範囲内に制御することができる。
【００１８】
本実施形態に係る通気性シート（Ａ）において、動的粘弾性の損失正接（ｔａｎδ）の極大値を示す温度が少なくとも１０℃以上１００℃以下の範囲に１つ以上あることが好ましく、１０℃以上８０℃以下の範囲に１つ以上あることがより好ましく、１０℃以上６０℃以下の範囲に１つ以上あることがさらに好ましく、１０℃以上５０℃以下の範囲に１つ以上あることがさらにより好ましく、１０℃以上５０℃以下の範囲に１つあることが特に好ましい。
また、本実施形態に係る通気性シート（Ａ）において、上記損失正接の極大値は０．５以上であることが好ましく、１．０以上であることがより好ましく、１．５以上であることがさらに好ましく、２．０以上であることが特に好ましい。そして本実施形態に係る通気性シート（Ａ）において、上記損失正接の極大値は３．５以下であることが好ましく、３．２以下であることがより好ましく、３．０以下であることがさらに好ましい。
これにより、本実施形態に係る通気性シート（Ａ）の柔軟性、形状記憶性、形状追従性、および応力緩和性の性能バランスをより良好にすることができる。ここで、損失正接の極大値が大きいほど、通気性シート（Ａ）の粘性的な性質が強いことを意味する。
粘性的な性質が強い通気性シート（Ａ）が、柔軟性、形状記憶性、形状追従性、および応力緩和性の性能バランスにより一層優れる理由は明らかではないが以下の理由が考えられる。
まず、粘性的な性質が強い通気性シート（Ａ）は、変形する際に与えられる力学的エネルギーのより多くを熱エネルギーに変換でき、エネルギーをより多く吸収できるため、変形後の復元速度がより一層緩やかになると考えられる。その結果、通気性シートが有する柔軟性を維持しながら、変形後の形状をより一層良好に保持できたり、変形により一層良好に追従できたりすると考えられる。
【００１９】
本実施形態において、例えば、（１）通気性シート（Ａ）を構成する４−メチル−１−ペンテン系重合体（ａ１）の種類や配合割合、（２）通気性シート（Ａ）の架橋の有無等を適切に調節することにより、１０℃以上１００℃以下の範囲における損失正接の極大値を上記範囲内に制御することが可能である。
これらの中でも、例えば、通気性シート（Ａ）中の４−メチル−１−ペンテン系重合体（ａ１）の配合割合を高めること、通気性シート（Ａ）に対し架橋処理をおこなわないこと等が、１０℃以上１００℃以下の範囲における損失正接の極大値を所望の数値範囲とするための要素として挙げられる。
ここで、動的粘弾性測定により求められる損失正接（ｔａｎδ）は、例えば、縦３０ｍｍ×幅１５ｍｍの試験片に切り出し、チャック間距離２０ｍｍ、測定周波数１０Ｈｚ、歪量０．１％、昇温速度４℃／分、引張モードの条件で、固体粘弾性測定装置を用いて測定することができる。
【００２０】
本実施形態に係る通気性シート（Ａ）の厚みは特に限定されないが、例えば０．０１ｍｍ以上１０ｍｍ以下の範囲であり、好ましくは０．０２ｍｍ以上５ｍｍ以下の範囲であり、より好ましくは０．０２ｍｍ以上３ｍｍ以下の範囲である。本実施形態に係る通気性シート（Ａ）の厚みがこの範囲内であると、柔軟性、形状追従性、応力緩和性、軽量性、機械的特性、取扱い性、外観、成形性、耐湿性等のバランスがより優れている。
【００２１】
本実施形態に係る通気性シート（Ａ）の密度（単位体積当たりの重量）は特に限定されないが、例えば厚みをＸｍｍとした場合、１ｍ２当たりの重量が、０．０５Ｘｋｇ以上１．０Ｘｋｇ以下の範囲であり、好ましくは０．１Ｘｋｇ以上０．９Ｘｋｇ以下の範囲である。本実施形態に係る通気性シート（Ａ）の１ｍ２当たりの重量がこの範囲内であると、材料としての機械的特性、耐久性、取扱い性、耐湿性、通気性等のバランスがより優れている。
【００２２】
以下、本実施形態に係る通気性シート（Ａ）を構成する各成分について説明する。
【００２３】
＜４−メチル−１−ペンテン系重合体（ａ１）＞
本実施形態に係る通気性シート（Ａ）は、必須成分として４−メチル−１−ペンテン系重合体（ａ１）を含む。これにより、本実施形態に係る通気性シート（Ａ）の追従性を良好にすることができる。
本実施形態に係る４−メチル−１−ペンテン系重合体（ａ１）としては、例えば、４−メチル−１−ペンテン由来の構成単位（ｃ１）と、４−メチル−１−ペンテン以外の炭素原子数２〜２０のα−オレフィン由来の構成単位（ｃ２）とを含む４−メチル−１−ペンテン・α−オレフィン共重合体（ｃ）が挙げられる。
ここで、本実施形態において、「炭素原子数２〜２０のα−オレフィン」は特に断らない限り４−メチル−１−ペンテンを含まないことを意味する。
【００２４】
本実施形態に係る４−メチル−１−ペンテン・α−オレフィン共重合体（ｃ）は、通気性シート（Ａ）の柔軟性をより向上させる観点から、構成単位（ｃ１）と構成単位（ｃ２）との合計を１００モル％としたとき、構成単位（ｃ１）の含有量が１０モル％以上９０モル％以下であり、構成単位（ｃ２）の含有量が１０モル％以上９０モル％以下であることが好ましい。
また、本実施形態に係る４−メチル−１−ペンテン・α−オレフィン共重合体（ｃ）は、通気性シート（Ａ）の柔軟性や機械的特性等をより良好にする観点から、構成単位（ｃ１）と構成単位（ｃ２）との合計を１００モル％としたとき、構成単位（ｃ１）の含有量が３０モル％以上９０モル％以下であり、構成単位（ｃ２）の含有量が１０モル％以上７０モル％以下であることがより好ましく、構成単位（ｃ１）の含有量が５０モル％以上９０モル％以下であり、構成単位（ｃ２）の含有量が１０モル％以上５０モル％以下であることがさらに好ましく、構成単位（ｃ１）の含有量が６０モル％以上９０モル％以下であり、構成単位（ｃ２）の含有量が１０モル％以上４０モル％以下であることがさらにより好ましく、構成単位（ｃ１）の含有量が６５モル％以上９０モル％以下であり、構成単位（ｃ２）の含有量が１０モル％以上３５モル％以下であることが特に好ましい。
【００２５】
本実施形態において、４−メチル−１−ペンテン・α−オレフィン共重合体（ｃ）に用いられる炭素原子数２〜２０のα−オレフィンとしては、例えば、直鎖状又は分岐状のα−オレフィン、環状オレフィン、芳香族ビニル化合物、共役ジエン、官能基化ビニル化合物等が挙げられ、直鎖状のα−オレフィンが好ましい。
【００２６】
直鎖状α−オレフィンの炭素原子数は、好ましくは２〜１０、より好ましくは２〜３である。直鎖状α−オレフィンとしては、例えば、エチレン、プロピレン、１−ブテン、１−ペンテン、１−ヘキセン、１−オクテン、１−デセン、１−ウンデセン、１−ドデセン、１−テトラデセン、１−ヘキサデセン、１−オクタデセン、１−エイコセン等が挙げられ、エチレン、プロピレン、１−ブテン、１−ペンテン、１−ヘキセン、１−オクテンおよび１−デセンから選択される一種または二種以上が好ましく、エチレンおよびプロピレンから選択される少なくとも一種がより好ましい。
分岐状のα−オレフィンの炭素原子数は、好ましくは５〜２０、より好ましくは５〜１５である。分岐状のα−オレフィンとしては、例えば、３−メチル−１−ブテン、３−メチル−１−ペンテン、３−エチル−１−ペンテン、４，４−ジメチル−１−ペンテン、４−メチル−１−ヘキセン、４，４−ジメチル−１−ヘキセン、４−エチル−１−ヘキセン、３−エチル−１−ヘキセン等が挙げられる。
環状オレフィンの炭素原子数は、好ましくは５〜１５である。環状オレフィンとしては、例えば、シクロペンテン、シクロヘキセン、シクロへプテン、ノルボルネン、５−メチル−２−ノルボルネン、テトラシクロドデセン、ビニルシクロヘキサン等が挙げられる。
【００２７】
芳香族ビニル化合物としては、例えば、スチレン、α−メチルスチレン、ｏ−メチルスチレン、ｍ−メチルスチレン、ｐ−メチルスチレン、ｏ，ｐ−ジメチルスチレン、ｏ−エチルスチレン、ｍ−エチルスチレン、ｐ−エチルスチレン等のモノ又はポリアルキルスチレン等が挙げられる。
共役ジエンの炭素原子数は、好ましくは４〜２０、より好ましくは４〜１０である。共役ジエンとしては、例えば、１，３−ブタジエン、イソプレン、クロロプレン、１，３−ペンタジエン、２，３−ジメチルブタジエン、４−メチル−１，３−ペンタジエン、１，３−ヘキサジエン、１，３−オクタジエン等が挙げられる。
【００２８】
官能基化ビニル化合物としては、例えば、水酸基含有オレフィン、ハロゲン化オレフィン、（メタ）アクリル酸、プロピオン酸、３−ブテン酸、４−ペンテン酸、５−ヘキセン酸、６−ヘプテン酸、７−オクテン酸、８−ノネン酸、９−デセン酸、１０−ウンデセン酸等の不飽和カルボン酸およびその酸無水物や酸ハライド、アリルアミン、５−ヘキセンアミン、６−ヘプテンアミン等の不飽和アミン、（２，７−オクタジエニル）コハク酸無水物、ペンタプロペニルコハク酸無水物、不飽和エポキシ化合物、エチレン性不飽和シラン化合物等が挙げられる。
上記水酸基含有オレフィンとしては、例えば、炭素原子数２〜２０、好ましくは２〜１５の直鎖状又は分岐状の末端水酸基化α−オレフィン等が挙げられる。
上記ハロゲン化オレフィンとしては、例えば、炭素原子数が２〜２０、好ましくは２〜１５の直鎖状又は分岐状のハロゲン化α−オレフィン等が挙げられる。
【００２９】
これらの炭素原子数２〜２０のα−オレフィンは、単独で又は２種以上を組み合わせて用いることができる。上記の中でもエチレン、プロピレンが好適であるが、プロピレンを使用すると、柔軟性等をより良好にできる点で特に好ましい。
【００３０】
なお、４−メチル−１−ペンテン・α−オレフィン共重合体（ｃ）は、本発明の目的を損なわない範囲で、構成単位（ｃ１）と構成単位（ｃ２）以外の構成単位を含んでいてもよい。その他の構成としては、非共役ポリエン由来の構成単位が挙げられる。
非共役ポリエンとしては、炭素原子数が好ましくは５〜２０、より好ましくは５〜１０の直鎖状、分岐状又は環状のジエン、各種のノルボルネン、ノルボルナジエン等が挙げられる。これらの中でも、５−ビニリデン−２−ノルボルネン、５−エチリデン−２−ノルボルネンが好ましい。
【００３１】
本実施形態に係る４−メチル−１−ペンテン系重合体の１３５℃のデカリン中での極限粘度［η］は、通気性シート（Ａ）の柔軟性や機械的強度をより良好にする観点から、０．０１〜５．０ｄＬ／ｇであることが好ましく、０．１〜４．０ｄＬ／ｇであることがより好ましく、０．５〜３．０ｄＬ／ｇであることがさらに好ましく、１．０〜２．８ｄＬ／ｇであることが特に好ましい。
【００３２】
本実施形態に係る４−メチル−１−ペンテン系重合体のＡＳＴＭ  Ｄ  １５０５（水中置換法）に従って測定された密度は、好ましくは０．８１０〜０．８５０ｇ／ｃｍ３、より好ましくは０．８２０〜０．８５０ｇ／ｃｍ３、さらに好ましくは０．８３０〜０．８５０ｇ／ｃｍ３である。
【００３３】
本実施形態に係る４−メチル−１−ペンテン系重合体は種々の方法により製造することができる。例えば、マグネシウム担持型チタン触媒；国際公開第０１／５３３６９号、国際公開第０１／０２７１２４号、特開平０３−１９３７９６号公報、および特開平０２−４１３０３号公報等に記載のメタロセン触媒；国際公開第２０１１／０５５８０３号に記載されるメタロセン化合物を含有するオレフィン重合触媒等の公知の触媒を用いて製造することができる。
【００３４】
本実施形態に係る樹脂組成物（Ｐ）中の４−メチル−１−ペンテン系重合体（ａ１）の含有量は特に限定されないが、樹脂組成物（Ｐ）の全体を１００質量％としたとき、好ましくは５０質量％以上、より好ましくは６０質量％以上、さらに好ましくは６５質量％以上、さらにより好ましくは７０質量％以上、特に好ましくは７５質量％以上であり、好ましくは１００質量％以下、より好ましくは９９．５質量％以下、さらに好ましくは９９質量％以下、さらにより好ましくは９８質量％以下、特に好ましくは９７質量％以下である。
これにより、柔軟性、形状記憶性、形状追従性、応力緩和性、軽量性、機械的特性、取扱い性、外観、成形性、耐湿性等のバランスにより優れた通気性シート（Ａ）を得ることができる。
【００３５】
＜発泡性改質樹脂（ａ２）＞
本実施形態に係る通気性シート（Ａ）が発泡シートである場合、外観や肌触り、発泡性（例えば、発泡倍率、セル密度）等をより良好にする観点から、本実施形態に係る樹脂組成物（Ｐ）は発泡性改質樹脂（ａ２）（ただし、本実施形態に係る４−メチル−１−ペンテン系重合体（ａ１）を除く）を含有してもよい。
【００３６】
本実施形態に係る発泡性改質樹脂（ａ２）は本実施形態に係る通気性シート（Ａ）の発泡性を向上させるものであれば特に限定されないが、例えば、熱可塑性樹脂、熱可塑性エラストマーおよびゴムから選択される少なくとも一種が好ましい。
熱可塑性樹脂（ただし、本実施形態に係る４−メチル−１−ペンテン系重合体（ａ１）を除く）としては、例えば、低密度ポリエチレン、中密度ポリエチレン、高密度ポリエチレン、高圧法低密度ポリエチレン、ポリプロピレン、ポリ１−ブテン、ポリ４−メチル−１−ペンテン、ポリ３−メチル−１−ブテン、エチレン・α−オレフィン共重合体、プロピレン・α−オレフィン共重合体、１−ブテン・α−オレフィン共重合体、環状オレフィン共重合体、塩素化ポリオレフィン等の熱可塑性ポリオレフィン樹脂；脂肪族ポリアミド（ナイロン６、ナイロン１１、ナイロン１２、ナイロン６６、ナイロン６１０、ナイロン６１２）、ポリエーテルブロックアミド共重合体等の熱可塑性ポリアミド系樹脂；ポリエチレンテレフタレート、ポリブチレンテレフタレート等の熱可塑性ポリエステル系樹脂；ポリスチレン、ＡＢＳ樹脂、ＡＳ樹脂等の熱可塑性ビニル芳香族系樹脂；塩化ビニル樹脂；塩化ビニリデン樹脂；アクリル樹脂；エチレン・酢酸ビニル共重合体；エチレン・メタクリル酸アクリレート共重合体；アイオノマー；エチレン・ビニルアルコール共重合体；ポリビニルアルコール；ポリフッ化ビニル樹脂、ポリテトラフルオロエチレン、ポリフッ化ビニリデン、ＥＴＦＥ等のフッ素系樹脂；ポリカーボネート；ポリアセタール；ポリフェニレンオキシド；ポリフェニレンサルファイド；ポリイミド；ポリアリレート；ポリスルホン；ポリエーテルスルホン；ロジン系樹脂；テルペン系樹脂；石油樹脂等が挙げられる。
ゴムとしては、例えば、エチレン・α−オレフィン・ジエン共重合体ゴム、プロピレン・α−オレフィン・ジエン共重合体ゴム、１−ブテン・α−オレフィン・ジエン共重合体ゴム、ポリブタジエンゴム、ポリイソプレンゴム、ネオプレンゴム、ニトリルゴム、ブチルゴム、ポリイソブチレンゴム、天然ゴム、シリコーンゴム等が挙げられる。
さらに、熱可塑性エラストマーとしては、例えば、オレフィン系エラストマー、スチレン系エラストマー、酸変性スチレン系エラストマー、塩化ビニル系エラストマー、ウレタン系エラストマー、エステル系エラストマー、アミド系エラストマー等が挙げられる。
また、これらの発泡性改質樹脂（ａ２）をアクリル酸やメタクリル酸、マレイン酸等により酸変性したものであってもよい。
これらの発泡性改質樹脂（ａ２）は１種単独で用いてもよいし、２種以上を組み合わせて用いてもよい。
【００３７】
これらの発泡性改質樹脂（ａ２）の中でも、低密度ポリエチレン、中密度ポリエチレン、高密度ポリエチレン、高圧法低密度ポリエチレン、ポリプロピレン、ポリ１−ブテン、ポリ４−メチル−１−ペンテン、ポリ３−メチル−１−ブテン、エチレン・α−オレフィン共重合体、プロピレン・α−オレフィン共重合体、１−ブテン・α−オレフィン共重合体、ポリエーテルブロックアミド共重合体、エチレン・酢酸ビニル共重合体、エチレン・メタクリル酸アクリレート共重合体、アイオノマー、フッ素系樹脂、酸変性フッ素系樹脂、ロジン系樹脂、テルペン系樹脂および石油樹脂から選択される一種または二種以上が好ましく、ポリエチレン、ポリプロピレン、ポリ１−ブテン、ポリ４−メチル−１−ペンテン、エチレン・α−オレフィン共重合体、プロピレン・α−オレフィン共重合体、１−ブテン・α−オレフィン共重合体、エチレン・酢酸ビニル共重合体、ポリエーテルブロックアミド、アイオノマー、フッ素系樹脂、酸変性フッ素系樹脂、ロジン系樹脂、テルペン系樹脂、石油樹脂およびスチレン系エラストマーから選択される一種または二種以上で、添加により溶融張力を向上させるものがより好ましい。
また、本実施形態に係る４−メチル−１−ペンテン系重合体（ａ１）と適度な相容性があるものがさらに好ましい。さらに、スチレン系エラストマーの中で、クラレ社製のビニルＳＩＳ(製品名：ハイブラー、銘柄５１２７)、ビニルＳＥＰＳ（製品名：ハイブラー、銘柄７１２５）、および旭化成社製ＳＥＢＳ（製品名：Ｓ．Ｏ．Ｅ、銘柄：Ｓ１６０５、Ｓ１６１１、およびＬ６０９）についても、相容性、損失正接の極大値を示す温度範囲、損失正接の極大値の大きさの観点から、好ましく用いることができる。
【００３８】
本実施形態に係る通気性シート（Ａ）は、これらの発泡性改質樹脂（ａ２）の中から１種単独で使用することもできるし、２種以上を組み合わせて使用することもできる。
【００３９】
本実施形態に係る通気性シート（Ａ）中の発泡性改質樹脂（ａ２）の含有量は特に限定されないが、通気性シート（Ａ）の全体を１００質量％としたとき、好ましくは０．５質量％以上、より好ましくは１質量％以上、さらに好ましくは２質量％以上、さらにより好ましくは３質量％以上であり、好ましくは５０質量％以下、より好ましくは４０質量％以下、さらに好ましくは３５質量％以下、さらにより好ましくは３０質量％以下、特に好ましくは２５質量％以下である。
発泡性改質樹脂（ａ２）の含有量が上記下限値以上であると、本実施形態に係る通気性シート（Ａ）の外観や肌触り、発泡性（例えば、発泡倍率、セル密度）等をより良好にすることができる。発泡性改質樹脂（ａ２）の含有量が上記上限値以下であると、本実施形態に係る通気性シート（Ａ）の柔軟性、形状記憶性、形状追従性、および応力緩和性の性能バランスをより良好にすることができる。
【００４０】
＜その他の成分＞
本実施形態に係る樹脂組成物（Ｐ）は、必要に応じて、耐熱安定剤、酸化防止剤、紫外線吸収剤、顔料、帯電防止剤、銅害防止剤、難燃剤、中和剤、発泡剤、可塑剤、造核剤、気泡防止剤、耐候安定剤、耐光安定剤、老化防止剤、脂肪酸金属塩、軟化剤、分散剤、着色剤、滑剤、天然油、合成油、ワックス等の添加剤を配合してもよい。
これらの中でも、特に、可塑剤、軟化剤、天然油および合成油は、本実施形態に係る通気性シート（Ａ）の固体粘弾性の損失正接（ｔａｎδ）の極大値を示す温度および損失正接の極大値を調整するために、種類および添加量を制御して用いてもよい。
【００４１】
＜通気性シート（Ａ）の製造方法＞
本実施形態に係る通気性シート（Ａ）は、例えば、公知の方法に基づいて、４−メチル−１−ペンテン系重合体（ａ１）または４−メチル−１−ペンテン系重合体（ａ１）を主成分として含む樹脂組成物（Ｐ）を特定の形状に成形することにより得ることができる。
成形装置および成形条件としては特に限定されず、従来公知の成形装置および成形条件を採用することができるが、押出成形装置により成形することが好ましい。
本実施形態に係る通気性シート（Ａ）の成形方法としては、例えば、射出成形、押出成形（フィルム・シート押出、異型押出、繊維押出、ストランド押出、ネット押出等）、真空成形、ブロー成形、プレス成形、圧空成形、カレンダー成形、ビーズ成形、バッチ発泡、モールドプリント法等の公知の熱成形方法を用いることができる。
本実施形態に係る通気性シート（Ａ）として、好ましくは押出成形体である。
【００４２】
（樹脂組成物（Ｐ）の調製方法）
本実施形態に係る樹脂組成物（Ｐ）の調製方法は特に限定されないが、樹脂組成物（Ｐ）は、例えば、各成分をドライブレンド、タンブラーミキサー、バンバリーミキサー、単軸押出機、二軸押出機、高速二軸押出機、熱ロール等により混合または溶融・混練することにより調製することができる。
【００４３】
（通気性シート（Ａ）の成形方法）
本実施形態に係る通気性シート（Ａ）は、例えば、公知の方法に基づいて、４−メチル−１−ペンテン系重合体（ａ１）または４−メチル−１−ペンテン系重合体（ａ１）を主成分として含む樹脂組成物（Ｐ）を所望の形状に成形し、必要に応じて有孔加工等の穴あけ処理をすることにより得ることができる。
また、本実施形態に係る通気性シート（Ａ）を発泡させる場合は、成形の際に発泡剤を用いることができる。成形の際に用いる発泡剤としては、化学発泡剤、物理発泡剤が挙げられる。
化学発泡剤としては、重炭酸ナトリウム、重炭酸アンモニウム、各種カルボン酸塩、水素化ホウ素ナトリウム、アゾジカルボンアミド、Ｎ，Ｎ−ジニトロソペンタメチレンテトラミン、Ｐ，Ｐ−オキシビス（ベンゼンスルホニルヒドラジド）、アゾビスイソブチロニトリル、パラトルエンスルホニルヒドラジド、重曹クエン酸ナトリウム等が挙げられる。
物理発泡剤としては、二酸化炭素、窒素、または二酸化炭素と窒素の混合物等が挙げられ、いずれもガス状、液状または超臨界状態のいずれでも供給することが可能である。
【００４４】
化学発泡剤は成形機に投入する前に樹脂組成物と配合して均一に混合することが好ましい。
また、物理発泡剤として二酸化炭素を使用する場合は、樹脂組成物が成形機内で混練、可塑化された状態になった後、直接成形機内へ注入することが好ましい。
【００４５】
樹脂組成物（Ｐ）の発泡倍率は特に限定されず、得られる通気性シート（Ａ）の諸物性を考慮して適宜決定することができる。
【００４６】
本実施形態に係る通気性シート（Ａ）への穴あけ方法は特に限定されないが、例えば、機械式パンチング、ニードル加工、レーザーパーフォレーション、ウォータージェット等を用いることができる。
本実施形態に係る通気性シート（Ａ）の中でも、ネット状またはメッシュ状の形態は、ネット押出法により成形することができる。ネット押出法は、ミカンや梨、リンゴ等の果実包装やジャガイモや玉ねぎ等の野菜包装等に広く使用されている。ネット押出法では、押出機の先端に設けたネット成形用回転ダイのノズルから樹脂組成物を押出しながら、ネット状に溶着成形し、得られた押出ネットを所定の温度にした水槽に通すことによって、ネット状またはメッシュ状の通気シートが得られる。
【００４７】
＜通気性シート（Ａ）の用途＞
本実施形態に係る通気性シート（Ａ）は、例えば、自動車部品、鉄道部品、航空機部品、船舶部品、自転車部品等のモビリティー用品；電子機器；家庭用電気機器；オーディオ機器；カメラ用品；精密機器；ゲーム機器；ＶＲ機器；土木部品、建築部品、建築材等の土木・建築用品；家具、寝具等の家財道具；台所用品、トイレタリー、文具等の日用品；アウトドア用品、リュック等のレジャー用品；園芸等の農業用品；アパレル用品、シューズ用品、アクセサリー・携帯用小物雑貨等の装飾製品；医療用品、ヘルスケア用品等の医療関係用品；スポーツ品等のスポーツ分野の用品；書籍、玩具等の教育・玩具用品；包装用品等の包装関係用品；洗顔・メイク用品等の化粧品関係の用品；ＬＥＤ照明等の電灯用品；水産用品等の養殖用品；チャイルドシート等の安全用品；音楽用品；ペット用品；釣用品等に用いることができる。
【００４８】
より具体的には、モビリティー用品としては、例えば、ハンドル、サドル、シフトレバー、バンパー、シート、シートベルト、ヘッドレスト、アームレスト、ドアトリム、インストルメントパネル、各種サポーター（ネックサポーター、ランバーサポーター）、各種クッション類、制振材等が挙げられる。
電子機器としては、例えば、スマートフォンのカバー、パソコンのカバー、時計バンド、パソコンのマウス、フレキシブルな固定用品、フレキシブルライト等が挙げられる。
家庭用電気機器としては、例えば、洗濯機、一眼レフのグリップ等が挙げられる。
オーディオ機器としては、例えば、制振材、防振材、防音材、遮音材、スピーカー等が挙げられる。
カメラ用品としては、例えば、カメラ、放送用のカメラグリップ等が挙げられる。
精密機器としては、例えば、フレキシブルタッチパネル、フレキシブルリモコン等が挙げられる。
ゲーム機器としては、例えば、コントローラー等が挙げられる。
ＶＲ機器としては、例えば、ＶＲ機器と目の接触部分に用いられる部材、ＶＲ用のリモコン等が挙げられる。
土木・建築用品としては、例えば、制振材、防振材、防音材、遮音材、シール材、クッション材等が挙げられる。
【００４９】
家具としては、例えば、椅子、座椅子、腰痛用座椅子、肘掛け、クッション・ソファの緩衝材、重量物や家具の荷重がかかる部分のすき間埋め材、地震等の転倒防止対策用品、ソファー、制振材、防振材等が挙げられる。
寝具としては、例えば、椅子、マット、ベッド、布団、枕、クッション、座布団、ハンモック、枕カバー、枕のクッション材、マットレス、湯タンポ等が挙げられる。特に、水洗いできる寝具が挙げられる。
台所用品としては、例えば、まな板、包丁等調理器具のグリップ、弁当箱、水筒、コップ、皿、箸、お猪口、ワインクーラー、ワインバッグ、各種保冷・保温用バッグ、飲料用ジョッキ、コースター、鍋、鍋敷き、電子レンジ用調理器具、冷凍・冷蔵庫内の収納用品（仕切り板、勘合部を有する軟質密閉容器等）、蒸し器、テーブルクロス、ランチョンマット、ジョッキ等が挙げられる。
トイレタリー用品としては、例えば、紙おむつ、歯ブラシ、パッキン、ガスケット、シール材、カイロ、入浴時に用いるバス用品（特に、貯蔵弾性率の温度依存性が利用できる用品、すなわち、低温では硬く、高温では柔らかくなる特性を利用できる用品等）等が挙げられる。このような入浴時に用いるバス用品としては、例えば、アカスリ用グローブの表皮材、座椅子、マット、フェイスローラーのローラー部材、立体形状を有する身体表面へのツボ押し用品等が挙げられる。
文具としては、例えば、ペングリップ、手帳、ノート表紙、ブックカバー等が挙げられる。
その他の日用品としては、例えば、時計バンド、温度計、ファッションドールの緩衝材、各種グリップ（ペンシル、歯ブラシ）、各種カバー類（使い捨てカイロ、手帳、ノート類カバー、洋式トイレの座椅子）、ヘルメットの緩衝材、暗幕、スマートフォン等が挙げられる。
アウトドア用品としては、例えば、アスレチック用品、ネット類、テント、椅子、折り畳み椅子、食器、まな板、ハンモック等が挙げられる。
農業・園芸用品としては、例えば、接木のサポーター、パッキン、ガスケット、シール材、バケツ、ジョウロ等が挙げられる。
【００５０】
アパレル用品としては、例えば、服、肌着、下着類（例えば、ブラジャーパッド、肩パッド、補正用下着等）、帽子、ベルト、ランドセルのライニング、名刺入れ、メガネ等が挙げられる。
シューズ用品としては、例えば、各種インソール、靴の内張り材、各種機材、靴、靴ひも等が挙げられる。
アパレル用品やシューズ用品は、洗濯や洗濯後の屋外での乾燥によっても、黄変しにくいため、好適に用いることができる。
アクセサリー・携帯用小物雑貨としては、例えば、ブレスレット、アンクレット、ネックレス、ミサンガ、腕輪、財布、名刺ホルダー、各種小物入れケース、メガネ、鞄の芯材、メガネの鼻あて、メガネの耳あて部等が挙げられる。
医療用品としては、例えば、サポーター、ギブス、包帯、傷テープ等の各種医療用基材テープ、ストレス緩和用品、精神安定用品、集中力向上用品、義手・義足のアタッチメント部分等が挙げられる。さらに通気性を向上させる目的で、機械式ポンチ、ニードル、レーザーパーフォレーション等の公知の孔あけ加工技術により、表裏に連通した多孔を設けてもよい。
ヘルスケア用品・介護用品としては、例えば、骨盤矯正バンド、腰痛用座椅子、健康器具、トレーニングジム用品、握力を鍛える球状のハンドエクササイザー、磁気ネックレス、緩衝材、各種サポーター（肘、ひざ、ヒップ含む、着圧サポーター）、フェイスラインベルト、いびき抑制用フェイスベルト、ウェスト用ラップ、骨盤ベルト、ネックレス、腕輪、眼鏡、ボケ防止用品、マグネットループ、ストレス解消グッズ、車いす（いす部分、持ち手）等が挙げられる。
【００５１】
スポーツ用品としては、例えば、スポーツウェア、各種グリップ用テープ（野球バット、テニスラケット、バトミントンラケット、ゴルフクラブ等）、スキー、スノーボード靴の内張部材、グローブ、各種プロテクター（サッカー用脛当て、格闘技用防具）、クラブ、スキー、スノーボード、各種目のプロテクター、各種目のネット等が挙げられる。
教養・教育用材料としては、例えば、絵本、地図等が挙げられる。
書籍としては、例えば、絵本等が挙げられる。
玩具としては、例えば、ファッションドール、ぬいぐるみ等の緩衝材、お面、ガチャガチャ玩具に内包する柔軟な玩具等が挙げられる。
包装用品としては、例えば、ヒートシール可能な各種食品用包装材、医療用包装材、テープ、結束バンド、紐等の各種産業用梱包用材料、緩衝材、梱包材等が挙げられる。
洗顔・メイク用品としては、例えば、化粧用パフ、顔パック、ファンデーションテープ等が挙げられる。
電灯分野用品としては、例えば、フレキシブルライド等のＬＥＤ照明等が挙げられる。
水産用品としては、例えば、養殖用シート、暗幕等が挙げられる。
音楽用品としては、例えば、イヤホンのゴム部分等が挙げられる。
ペット用品としては、例えば、シート、首輪、玩具等が挙げられる。
釣用品としては、釣竿のグリップ、釣り用のグローブ、ルアー、網、網の周辺の芯材等が挙げられる。
さらに粘着層を付与して各種粘着テープとして用いることもできる。
【００５２】
本実施形態に係る通気性シート（Ａ）は、柔軟性、形状記憶性、形状追従性、応力緩和性の性能バランスに優れるため、使用する際に人体表面に直接または間接的に接する可能性がある部材に適用した場合に人体に係る負荷を低減することができる。そのため、本実施形態に係る通気性シート（Ａ）は、人体表面に直接または間接的に接する可能性がある部材に特に好適に用いることができる。
本実施形態に係る通気性シート（Ａ）は、人体表面に作用したとき、柔軟かつ短時間で立体的な形状に追従し易いことから、体圧分散性（体圧分布の均一性）に優れるメリットをもつと考えられる。
【００５３】
２．積層体
本実施形態に係る通気性シート（Ａ）を２層以上積層して積層体として、例えば、上述の各種用途に用いることができる。
同じ通気性シート（Ａ）を２枚以上重ねることもできるし、形態の異なる通気性シート（Ａ）を２枚以上重ねることもできる。重ねる際、通気性シート同士を接着剤等で接着することもできるし、接着していなくても構わない。また、枚葉のシートを重ねることもできるし、長尺のシートを折りたたんで重ねることもできる。
【００５４】
３．複合体
本実施形態に係る通気性シート（Ａ）または本実施形態に係る積層体は、通気性シート（Ａ）とは異なる部材（Ｂ）と複合することにより、複合体（Ｃ）として各種用途に用いることができる。
すなわち、本実施形態に係る複合体（Ｃ）は、通気性シート（Ａ）と、通気性シート（Ａ）の少なくとも一方の面に設けられ、かつ、通気性シート（Ａ）とは異なる部材（Ｂ）と、を備える。
本実施形態に係る通気性シート（Ａ）は、柔軟性および形状追従性の性能バランスに優れるため、通気性シート（Ａ）とは異なる部材（Ｂ）に対する接着性に優れている。そのため、本実施形態に係る複合体（Ｃ）は、長期間使用しても通気性シート（Ａ）と部材（Ｂ）との接着性を維持することができ、耐久性に優れている。すなわち、本実施形態に係る複合体（Ｃ）は、柔軟性、形状記憶性、応力緩和性、および耐久性の性能バランスに優れている。
【００５５】
本実施形態に係る複合体（Ｃ）を形成する方法は各種公知の方法が適用可能である。
例えば、通気性シート（Ａ）に対し、部材（Ｂ）を積層し、必要に応じてプレス等により加熱圧着、または溶着することにより複合体（Ｃ）を作製することができる。
また、通気性シート（Ａ）と部材（Ｂ）との間に接着剤を付与し、次いで、通気性シート（Ａ）と部材（Ｂ）とを接着剤を介して接合することにより、複合体（Ｃ）を作製することもできる。
接着剤としては、ＳＢＲ系溶剤接着剤や、ＥＶＡ、石油樹脂、またはＥＶＡと石油樹脂との混合物等からなるホットメルト接着剤を好適に用いることができる。
【００５６】
通気性シート（Ａ）とは異なる部材（Ｂ）としては特に限定されないが、例えば、織布、不織布、合成繊維、人工皮革、合成皮革、天然皮革、毛皮、金属、炭素材、ゴム、熱可塑性エラストマー、熱可塑性樹脂、熱硬化性樹脂、高分子発泡体、メッシュ構造体（経編繊維、ダブルラッセルメッシュ、３次元スプリング構造体等）、繊維強化プラスチック、紙、木材、ガラス、石材、セラミック等が挙げられる。これらの部材は一種単独で用いてもよいし、二種以上を併用してもよい。本実施形態に係る複合体（Ｃ）は、例えば、人工皮革として東レ社製スエード調人工皮革（製品名：ウルトラスエード）と、通気性シート（Ａ）と、を接着した積層品；各種基布（ＰＶＣ、ポリエステル、ポリウレタン、割繊生地等）と通気性シート（Ａ）とを接着した積層品；および高分子発泡体としてウレタン発泡体（低反発弾性ウレタン発泡体、および脱膜処理ウレタン発泡体を含む）と、通気性シート（Ａ）と、を接着、または物理的に重ね合わせた積層品であってもよい。
【００５７】
また、部材（Ｂ）も通気性を備えている方が好ましい。ＪＩＳ  Ｋ６４００−７：２０１２（Ｂ法）に準拠し、２４℃、５０％ＲＨの条件で測定される、部材（Ｂ）の通気量は特に限定されないが、例えば、通気量が１ｃｃ／ｃｍ２／ｓｅｃ以上であることが好ましく、５ｃｃ／ｃｍ２／ｓｅｃ以上であることがより好ましく、１０ｃｃ／ｃｍ２／ｓｅｃ以上であることがさらに好ましく、２０ｃｃ／ｃｍ２／ｓｅｃ以上であることがさらにより好ましく、３０ｃｃ／ｃｍ２／ｓｅｃ以上であることが特に好ましい。通気量が上記下限値以上であると、より一層通気性に優れる複合体を得ることができる。
また、ＪＩＳ  Ｋ６４００−７：２０１２（Ｂ法）に準拠し、２４℃、５０％ＲＨの条件で測定される、部材（Ｂ）の通気量の上限は特に限定されないが、例えば、１００００ｃｃ／ｃｍ２／ｓｅｃ以下である。
【００５８】
以上、本発明の実施形態について述べたが、これらは本発明の例示であり、上記以外の様々な構成を採用することもできる。
また、本発明は前述の実施形態に限定されるものではなく、本発明の目的を達成できる範囲での変形、改良等は本発明に含まれるものである。
【実施例】
【００５９】
以下、本発明を実施例に基づいて具体的に説明するが、本発明はこれらの実施例に限定されるものではない。【００６０】
１．測定方法
（１）通気性シートの通気量
ＪＩＳ  Ｋ６４００−７：２０１２（Ｂ法）に準拠し、２４℃、５０％ＲＨの条件で測定した。【００６１】
（２）動的粘弾性
通気性シートを短冊状に切り出し、試験片とした。次いで、固体粘弾性測定装置（ＴＡ  Ｉｎｓｔｒｕｍｅｎｔｓ社製ＲＳＡIII)を用いて、試料幅１５ｍｍ、チャック間距離２０ｍｍ、測定周波数１０Ｈｚ、歪量０．１％、昇温速度４℃／分、引張モードの条件で温度範囲０℃〜６０℃までの動的粘弾性の温度依存性を測定した。得られたグラフから、損失正接（ｔａｎδ）の極大値を示す温度およびそのｔａｎδの極大値をそれぞれ求めた。【００６２】
（３）肌水分率および肌水分率の増加量
通気性シートを３ｃｍ×３ｃｍに切り出し、試験片とした。次いで、試験片を前腕部に貼り付け、貼り付け前後（前腕部への試験片の貼付時間は２時間とした）の肌の水分率を肌湿度計（ロゼンスター株式会社製ＳＲ−１０１）により測定した。
肌水分率の増加量が高いほど、蒸れが大きいと評価した。【００６３】
（４）衣服圧および衣服圧緩和率
通気性シートを１８ｃｍ×５ｃｍに切り出し、試験片とした。衣服圧測定装置(株式会社エイエムアイ・テクノ社製、型番ＡＭＩ３０３７−１０)を使用して、マネキン前腕部に装置のセンサー部を挟むようにして試験片を巻き付けた後、所定の空気量をセンサー部に注入し、注入直後からの保持された圧力の時間変化を測定した。センサー部への空気注入直後（０秒）の圧力および６０秒後の圧力をそれぞれＰ０及びＰ１とした。
測定条件は以下のとおりである。
測定時の室内温度：２５℃
測定時の相対湿度：４８％
試料サイズ：１８ｃｍ×５ｃｍ
チャック部分：１ｃｍ
巻付け部の周長：２５ｃｍ
使用センサー：円形（直径２ｃｍ）
空気注入量：約０．１５ｍＬ
測定時間：１分
衣服圧緩和率を次式で求めた。
衣服圧緩和率［％］＝（Ｐ０−Ｐ１）／Ｐ０×１００
衣服圧緩和率が高いほど、柔軟性、形状記憶性、形状追従性および応力緩和性の性能バランスに優れることを表し、通気性シートを巻いたり、貼り付けたりした身体表面の領域に対し、伸びを生じたり、関節を屈曲させたときに生じる突っ張り感が低くなったりする点で優れているものとみなした。【００６４】
（５）４−メチル−１−ペンテン系重合体の極限粘度[η]
極限粘度[η]は、デカリン溶媒を用いて１３５℃で測定した。【００６５】
（６）４−メチル−１−ペンテン系重合体の組成
４−メチル−１−ペンテン系重合体中の４−メチル−１−ペンテンおよびα−オレフィンの含有量は１３Ｃ−ＮＭＲにより定量した。【００６６】
（７）４−メチル−１−ペンテン系重合体の密度
ＡＳＴＭ  Ｄ  １５０５（水中置換法）に従って、ＡＬＦＡ  ＭＩＲＡＧＥ社電子比重計ＭＤ−３００Ｓを用い、水中と空気中で測定された各試料の重量から算出した。【００６７】
２．原料
実施例および比較例で用いた原料について以下に示す。
（１）４−メチル−１−ペンテン系重合体（ａ１）
４−メチル−１−ペンテン系重合体１：４−メチル−１−ペンテンとプロピレンとの共重合体（４−メチル−１−ペンテン由来の構成単位の含有量：７２モル％、プロピレン由来の構成単位の含有量：２８モル％、１３５℃のデカリン中での極限粘度［η］：１．５ｄＬ／ｇ、ＡＳＴＭ  Ｄ  １５０５（水中置換法）に従って測定された密度：０．８４ｇ／ｃｍ３）
（２）スチレン系エラストマー
材質：ＳＥＢＳ、密度：０．９０ｇ／ｃｍ３、クレイトンポリマージャパン社製、銘柄：クレイトンＧ１６５７ＭＳ【００６８】
［実施例１］
成形機としては、単軸押出成形機、Ｔダイ、冷却ロールおよび引取機からなる装置を用いた。４−メチル−１−ペンテン系重合体１を単軸押出成形機のシリンダー内で溶融・混練し、Ｔダイからシート状に押出した。押し出されたシートは、シリコーンコートＰＥＴ離型シート（厚さ０．１ｍｍ）のシリコーンコート面に連続で貼合わせるようにしながら、冷却ロールで冷却して、シリコーンコートＰＥＴ離型シートとともに引取機を用いて引き取った。
得られたシリコーンコートＰＥＴ離型シート付きの４−メチル−１−ペンテン系重合体１からなるシートに対し、表３に示すテックインター株式会社製のＡ型判を用いて、有孔加工を１回おこなった。具体的には、表３に示すＡ型判のニードルロールと押圧ロールの間に、シリコーンコートＰＥＴ離型シート付きの４−メチル−１−ペンテン系重合体１からなるシートを通すことによって、シートを有孔加工した。
有孔加工により得られたシートからシリコーンコートＰＥＴ離型シート層を剥がし、有孔化した４−メチル−１−ペンテン系重合体１からなる単層のシートを得た。得られたシートについて、各評価をおこなった。得られた結果を表１に示す。【００６９】
［実施例２〜１６および比較例１〜４および６］
有孔加工に使用した型判の種類および使用した重合体の種類を表１〜３に示すものにそれぞれ変更し、かつ、有孔加工回数およびシート厚みを表１および２に示す値にそれぞれ変更した以外は実施例１と同様にしてシートをそれぞれ作製した。
得られたシートについて、各評価をそれぞれおこなった。得られた結果を表１および表２にそれぞれ示す。【００７０】
［実施例１８］
成形機としては、単軸押出成形機、Ｔダイ、冷却ロール、二酸化炭素供給装置および引取機からなる装置を用いた。４−メチル−１−ペンテン系重合体１を単軸押出成形機のシリンダー内で溶融・混練しながら、二酸化炭素供給装置から押出成形機のシリンダーの途中に二酸化炭素を注入し、次いで、Ｔダイからシート状に押出した。押し出された発泡シートは、冷却ロールで冷却して、引取機を用いて引き取った。
得られた発泡シートに対し、表３に示すテックインター株式会社製のＢ型判を用いて、有孔加工を１回おこなった。具体的には、表３に示すＢ型判のニードルロールと押圧ロールの間に発泡シートを通すことによって、発泡シートを有孔加工した。得られた発泡シートについて、各評価をおこなった。得られた結果を表２に示す。【００７１】
［実施例１７、１９〜２０および比較例５］
有孔加工に使用した型判の種類を表２および表３に示すものにそれぞれ変更し、かつ、有孔加工回数およびシート厚みを表２に示す値にそれぞれ変更した以外は実施例１８と同様にして発泡シートをそれぞれ作製した。
得られた発泡シートについて、各評価をそれぞれおこなった。得られた結果を表２にそれぞれ示す。【００７２】
［実施例２１］
成形機としては、単軸押出成形機、ネット成形用回転ダイ、水槽、引取機からなる装置を用いた。４−メチル−１−ペンテン系重合体１を単軸押出成形機のシリンダー内で溶融・混練し、ネット成形用回転ダイからネット状に押出した。押し出されたネットは、水槽で冷却して、引取機を用いて引き取り、繊維径（直径）１ｍｍ、交点距離１ｃｍのネット状の通気性シートを作製した。【００７３】
【表１】
0006980092.tif 000002
【００７４】
【表２】
0006980092.tif 000003
【００７５】
【表３】
0006980092.tif 000004
【００７６】
［実施例２２］
実施例２０の発泡シートを足型に打ち抜いてインナーソールを作製した。
次いで、このインナーソールを入れた革靴で、１日（約１２時間）過ごし、フィット感、グリップ感、蒸れ感および疲労感を以下に示す５段階で評価した。得られた結果を表４に示す。
５：かなり良い、４：良い、３：どちらとも言えない、２：悪い、１：かなり悪い【００７７】
［比較例７］
比較例５の発泡シートを用いた以外は実施例２２と同様にしてインナーソールを作製し、同様の評価をおこなった。得られた結果を表４に示す。【００７８】
【表４】
0006980092.tif 000005
【００７９】
［実施例２３］
実施例１で得られたシートを、幅３ｃｍ×長さ１５ｃｍのサイズにカットした。次いで、左手人差し指に指先から第二関節まで巻き付け、約３時間の間、デスクワークし、フィット感、違和感、蒸れ感、および突っ張り感の低さを以下に示す５段階で評価した。得られた結果を表５に示す。
５：かなり良い、４：良い、３：どちらとも言えない、２：悪い、１：かなり悪い【００８０】
［比較例８］
比較例６で得られたシートを用いた以外は実施例２３と同様の評価をおこなった。得られた結果を表５に示す。【００８１】
【表５】
0006980092.tif 000006
【００８２】
［実施例２４］
実施例２１で得られたネット状の通気性シートを３０ｃｍ角の正方形にカットした。このサンプルを３０枚作製した。次いで、得られた３０枚の通気性シートを重ね、ずれないように固定しクッションシートにした。得られたクッションシートを車のシート（運転席）に置いて、約３時間の連続運転を実施し、フィット感、座り心地および疲労感を以下に示す５段階で評価した。得られた結果を表６に示す。
５：かなり良い、４：良い、３：どちらとも言えない、２：悪い、１：かなり悪い【００８３】
［比較例９］
ポリエチレン製のネット状シートを用いた以外は実施例２４と同様にして、クッションシートを作製した。次いで、実施例２４と同様の評価をおこなった。得られた結果を表６に示す。【００８４】
【表６】
0006980092.tif 000007
【００８５】
この出願は、２０１８年３月１３日に出願された日本出願特願２０１８−０４５２８０号を基礎とする優先権を主張し、その開示の全てをここに取り込む。
【図１】
0006980092.tif 000008
【図２】
0006980092.tif 000009